(57)【特許請求の範囲】
【請求項１】
Ｍｇ、Ｔｉ、Ｃｌ及び少なくとも１つの化学式（Ｉ）の電子供与体化合物を含むオレフ
ィンの重合用固体触媒成分：
【化１】
0006427689.tif 000012
前記の式において、
ＺはＣ、Ｓｉ、Ｏ、Ｎ、ＳまたはＰから選択されるが、但しＯ、Ｓ、Ｐ及びＮ原子は、化学式（Ｉ）のカルボキシル基または硫黄原子のいずれかにも直接結合せず、Ｒ２基は、互いに同一であるか異なっており、水素またはハロゲン、Ｐ、Ｓ、Ｎ、Ｏ及びＳｉから選択されたヘテロ原子を任意に含有するＣ１−Ｃ２０炭化水素ラジカルであり、これらは一緒に融合されて、１つ以上のサイクルを形成することができ、ｍはＺの原子価を満足させる数であり、ｎは１〜１０の整数であり、ＸはＯまたはＳであり、Ｙは−ＯＲ３、−ＮＲ４Ｒ５またはＲ６基であり、ここで、Ｒ１及びＲ３がＰ、Ｓ、Ｎ、Ｏ及びＳｉから選択されたヘテロ原子を任意に含有するＣ１−Ｃ５炭化水素基から選択され、Ｒ４〜Ｒ５基は、独立的に、水素またはＲ１基であり、Ｒ６基は、Ｒ１基と同一の意味を有する。
【請求項２】
−（ＺＲ２ｍ）ｎ−は、Ｃ１−Ｃ１５炭化水素基及び／またはハロゲン、Ｐ、Ｓ、Ｎ、Ｏ及びＳｉから選択されたヘテロ原子で任意に置換され、原子数１〜６の範囲の架橋鎖長さを有する、脂肪族、脂環族及び芳香族の２価ラジカルからなる群から選択される、請求項１に記載の触媒。
【請求項３】
前記電子供与体化合物が下記化学式（ＩＩＩ）の化合物から選択される、請求項２に記載の触媒成分：
【化２】
0006427689.tif 000013
前記の式において、
Ｙ及びＲ１は、請求項１で定義されたものと同一の意味を有し、Ｒ１０〜Ｒ１３基は、独立的に、水素、またはハロゲン、Ｐ、Ｓ、Ｎ、Ｏ及びＳｉから選択されたヘテロ原子で任意に置換されたＣ１−Ｃ２０炭化水素ラジカルであり、これらは一緒に融合されて１つ以上のサイクルを形成することができる。
【請求項４】
Ｙが−ＯＲ３基であり、ここで、Ｒ３がＣ１−Ｃ１０アルキル基である、請求項３に記載の固体触媒成分。
【請求項５】
Ｙが−ＮＲ４Ｒ５であり、Ｒ１０〜Ｒ１３基が独立的に、水素またはＣ１−Ｃ５アルキルラジカルであり、Ｒ１がＣ１−Ｃ５直鎖型アルキル基である、請求項３に記載の固体触媒成分。
【請求項６】
Ｒ６は、炭化水素基に属する置換基またはハロゲンで一置換されたフェニル環から選択される、請求項３に記載の固体触媒成分。
【請求項７】
Ｒ１０〜Ｒ１１基のうちの少なくとも１つがＣ１−Ｃ２０炭化水素ラジカルから選択される、請求項３〜６のいずれか一項に記載の固体触媒成分。
【請求項８】
−請求項１〜７のいずれか一項に記載の固体触媒成分、及び
−アルキルアルミニウム化合物及び任意に、
−外部電子供与体化合物
間の反応生成物を含む、オレフィンの重合用触媒。
【請求項９】
請求項８に記載の触媒を含む触媒システムの存在下で行われる、式の中で、Ｒ’が水素または炭素数１〜１２のヒドロカルビルラジカルである、オレフィンＣＨ２＝ＣＨＲ’の（共）重合方法。
【発明の詳細な説明】
【技術分野】
【０００１】
本発明は、化学の分野に関する。特に、本発明は、Ｔｉ原子及びメルカプトエステル誘導体の特定の種類から選択された電子供与体が担持されたＭｇジハライド系支持体を含むオレフィン、特にプロピレンの重合用触媒成分に関する。本発明は、さらに、前記成分から得られた触媒、及びオレフィン、特に、プロピレンの重合工程におけるそれらの用途に関する。
【背景技術】
【０００２】
オレフィンの立体特異性重合のための触媒成分は、当該技術分野において開示されている。プロピレンの重合に関しては、チーグラー・ナッタ（Ｚｉｅｇｌｅｒ−Ｎａｔｔａ）触媒が使用され、一般的な用語では、チタン化合物及び内部電子供与体化合物が担持されたマグネシウムジハライドから構成され、Ａｌ−アルキル化合物と組み合わせて使用される、固体触媒成分を含む。しかしながら、通常的に、結晶度のより高い重合体が必要とされる場合、より高いアイソタクティシティ（ｉｓｏｔａｃｔｉｃｉｔｙ）を得るために外部供与体（例えば、アルコキシシラン）がまた必要である。フタル酸のエステル、特にフタル酸ジイソブチルは触媒製造に内部供与体として使用されている。フタル酸エステルは、内部供与体として、外部供与体であるアルキルアルコキシシランと組み合わせて使用される。この触媒システムは、活性、アイソタクティシティ及びキシレン不溶性の面で良好な性能を提供する。  
【０００３】
前記触媒システムの使用に関連する問題点などのうちの１つは、フタル酸エステルが、それらの使用に関連する医学的問題によって最近、懸念が大きくなっており、この部類内の一部の化合物などは、深刻な健康問題点の根源として分類されている。
【０００４】
結果的に、プロピレン重合用触媒成分の製造に使用するための他の部類の内部供与体を発見するための研究活動などが盛んに行われている。
【０００５】
調査された部類のうちの１つは、ヒドロキシルエステル誘導体のエステル化によって形式的に得られる、米国特許第７，３５１，７７８号に記載されたアシルオキシエステルの物である。この特許は、これらの構造に可能な代替物を記載しない。驚くべきことに、出願人は、メルカプト誘導体に基づく特定の部類の供与体が、内部供与体として使用される場合に、活性及び立体特異性の良好なバランスを示す触媒を生成する同一または異なる官能基を有した広範囲な分子を生成するために適合化されていることを見出した。
【発明の概要】
【課題を解決するための手段】
【０００６】
従って、本発明は、Ｍｇ、Ｔｉ及び化学式（Ｉ）の電子供与体化合物を含むオレフィン重合用触媒成分を提供する：
【０００７】
【化１】
0006427689.tif 000002
【０００８】
前記の式において、ＺはＣ、Ｓｉ、Ｏ、Ｎ、ＳまたはＰから選択されるが、但しＯ、Ｓ、Ｐ及びＮ原子は、化学式（Ｉ）のカルボキシル基または硫黄原子のいずれかにも直接結合せず、Ｒ２基は、互いに同一であるか異なっており、水素またはハロゲン、Ｐ、Ｓ、Ｎ、Ｏ及びＳｉから選択されたヘテロ原子を任意に含有するＣ１−Ｃ２０炭化水素ラジカルであり、これらは一緒に融合されて、１つ以上のサイクルを形成することができ、ｍはＺの原子価を満足させる数であり、ｎは１〜１０の整数であり、ＸはＯまたはＳであり、Ｙは−ＯＲ３、−ＮＲ４Ｒ５またはＲ６基であり、ここで、Ｒ１及びＲ３がＰ、Ｓ、Ｎ、Ｏ及びＳｉから選択されたヘテロ原子を任意に含有するＣ１−Ｃ５炭化水素基から選択され、Ｒ４〜Ｒ５基は、独立的に、水素またはＲ１基であり、Ｒ６基は、Ｒ１基と同一の意味を有する。
【発明を実施するための形態】
【０００９】
好ましくは、Ｚは、Ｃ及びＳｉから選択される。より好ましい実施形態において、Ｚは、炭素である。
【００１０】
特定の実施形態において、化学式（Ｉ）の（ＺＲ２ｍ）ｎ基は、Ｃ１−Ｃ１５炭化水素基及び／またはハロゲン、Ｐ、Ｓ、Ｎ、Ｏ及びＳｉから選択されたヘテロ原子で任意に置換され、原子数１〜６、特に原子数１〜４の範囲の架橋鎖長さを有する、脂肪族、脂環族及び芳香族の２価ラジカルからなる群から選択され得る。
【００１１】
特に好ましい実施形態において、架橋基は、炭素原子数１〜６の架橋鎖長さを有する脂肪族または脂環族の架橋基である。この部類の中で、特に好ましい架橋基は、式−（ＣＲ７ｐ）ｓ−のものであって、ここで、Ｒ７は、独立的に、水素、またはハロゲン、Ｐ、Ｓ、Ｎ、Ｏ及びＳｉから選択されるヘテロ原子で任意に置換されたＣ１−Ｃ２０炭化水素ラジカルであり、一緒に融合されて１つ以上のサイクルを形成することができ、ｐは炭素の利用可能な原子価を満足させる数であり、ｓは１〜６、好ましくは１〜４の数である。
【００１２】
架橋基が脂肪族または脂環族の架橋基である好ましい構造は、下記の化学式（ＩＩ）のものである：
【００１３】
【化２】
0006427689.tif 000003
【００１４】
前記の式において、Ｘ、Ｙ及びＲ１は、前述したものと同一の意味を有し、Ｒ８〜Ｒ９基は、独立的に、水素、またはハロゲン、Ｐ、Ｓ、Ｎ、Ｏ及びＳｉから選択されるヘテロ原子で任意に置換されたＣ１−Ｃ２０炭化水素ラジカルであり、これらは一緒に融合されて１つ以上のサイクルを形成することができる。化学式（ＩＩ）の構造に関連して、ＸはＯまたはＳであり、Ｙは好ましくはＯＲ３基であり、より好ましくは、Ｒ８〜Ｒ９基のうちの少なくとも１つは、水素と異なり、特にＣ１−Ｃ１０アルキル基から選択される。
【００１５】
架橋基が脂肪族または脂環族の架橋基である好ましい構造のまた他の群は、化学式（ＩＩＩ）のものである：
【００１６】
【化３】
0006427689.tif 000004
【００１７】
前記の式において、Ｙ及びＲ１は、前述したものと同一の意味を有し、Ｒ１０〜Ｒ１３は、独立的に、水素、またはハロゲン、Ｐ、Ｓ、Ｎ、Ｏ及びＳｉから選択されるヘテロ原子で任意に置換されたＣ１−Ｃ２０炭化水素ラジカルであり、これらは一緒に融合されて１つ以上のサイクルを形成することができる。
【００１８】
好ましくは、Ｙは、前記定義されたような−ＯＲ３基である。好ましくは、Ｒ３はＣ１−Ｃ１０アルキル基、好ましくはＣ１−Ｃ５直鎖型アルキル基、特にエチルである。また他の好ましい実施形態において、Ｙは−ＮＲ４Ｒ５であり、Ｒ１０〜Ｒ１３基などは独立的に、水素またはＣ１−Ｃ５アルキルラジカルであり、Ｒ１はＣ１−Ｃ５直鎖型アルキル基、特にエチルである。
【００１９】
ＹがＲ６である場合、それはフェニル環から選択される。最も好ましい実施形態において、フェニル環は、炭化水素基またはハロゲンに属する置換基で一置換される。炭化水素基の中で、好ましい置換基は、Ｃ１−Ｃ１０アルキル基、Ｃ６−Ｃ１４アリール基、Ｃ３−Ｃ１５シクロアルキル基、及びＣ７−Ｃ１５アリールアルキルまたはアルキルアリール基である。より好ましくは、それらは、Ｃ１−Ｃ１０アルキル基、さらにより好ましくは直鎖型Ｃ１−Ｃ５アルキル基であり得る。炭化水素置換基は、好ましくは４−位置に位置する。
【００２０】
ハロゲンはまた好ましい置換基であり、それらの中で、Ｃｌ、Ｂｒ及びＦが好ましいハロゲンである。Ｃｌが最も好ましい。好ましい位置は、メタ及び／またはパラである。また、メタ及び／またはパラの以外に他の位置にも、ハロゲン及び／または炭化水素基で置換され得る。
【００２１】
化学式（ＩＩＩ）の好ましい構造は、Ｒ１０〜Ｒ１１基のうちの少なくとも１つがＣ１−Ｃ２０炭化水素ラジカル、好ましくはＣ１−Ｃ１０アルキル、より好ましくはＣ３−Ｃ１０直鎖型アルキルから選択されるものなどである。
【００２２】
好ましい架橋基のまた他の部類は、炭素原子を介して架橋として作用し得るアリールまたはアルキルアリール基に基づくものである。それらの中で、ハロゲンまたはＣ１−Ｃ２０アルキルラジカルで任意に置換されたフェニル基が特に好ましい。
【００２３】
特に好ましいのは、化学式（ＩＶ）の構造である：
【００２４】
【化４】
0006427689.tif 000005
【００２５】
前記の式において、Ｙ及びＲ１は、前述したものと同一の意味を有し；Ｒ１８〜Ｒ１９基などは、互いに同一または異なり、水素、またはハロゲン、Ｐ、Ｓ、Ｎ、Ｏ及びＳｉから選択されるヘテロ原子を任意に含むＣ１−Ｃ１５炭化水素基であり、これらは一緒に融合されて１つ以上のサイクルを形成することができ、ｎは０〜２の整数であり、Ｒ１４〜Ｒ１７は、独立的に、水素、ハロゲン、またはハロゲン、Ｐ、Ｓ、Ｎ、Ｏ及びＳｉから選択されたヘテロ原子で任意に置換されたＣ１−Ｃ１５炭化水素基から選択される。
【００２６】
好ましくは、Ｙは−ＯＲ３基であり、式の中で、Ｒ３はＣ１−Ｃ１０アルキル基、好ましくはＣ１−Ｃ５直鎖型アルキル基、特にエチルである。特に好ましい実施形態において、ｎは０であり、Ｒ１はＣ１−Ｃ１０アルキル基であり、Ｒ１４〜Ｒ１７は水素である。
【００２７】
化学式（Ｉ）及び（ＩＩ）の構造の非限定的な例は、下記の通りである：
ブチル２−（ベンゾイルチオ）プロパノエート、エチル２−（（３−クロロベンゾイル）チオ）−２−メチルプロパノエート、エチル２−（（３−クロロベンゾイル）チオ）アセテート、エチル２−（（３−クロロベンゾイル）チオ）プロパノエート、エチル２−（（４−ブチルベンゾイル）チオ）−２−メチルプロパノエート、エチル２−（（４−ブチルベンゾイル）チオ）アセテート、エチル２−（（４−ブチルベンゾイル）チオ）プロパノエート、エチル２−（（４−クロロベンゾイル）チオ）−２−メチルプロパノエート、エチル２−（（４−クロロベンゾイル）チオ）−３、３−ジメチルブタノエート、エチル２−（（４−クロロベンゾイル）チオ）−３−メチルブタノエート、エチル２−（（４−クロロベンゾイル）チオ）アセテート、エチル２−（（４−クロロベンゾイル）チオ）プロパノエート、エチル２−（（４−クロロフェニルカルボノチオイル）チオ）−２−メチルプロパノエート、エチル２−（（４−エチルベンゾイル）チオ）−２−メチルプロパノエート、エチル２−（（４−エチルベンゾイル）チオ）アセテート、エチル２−（（４−エチルベンゾイル）チオ）プロパノエート、エチル２−（（４−メチルベンゾイル）チオ）アセテート、エチル２−（（４−メチルベンゾイル）チオ）プロパノエート、エチル２−（（４−プロピルベンゾイル）チオ）アセテート、エチル２−（（４−プロピルベンゾイル）チオ）プロパノエート、エチル２−（（フェニルカルボノチオイル）チオ）プロパノエート、エチル２−（ベンゾイルチオ）−２−メチルプロパノエート、エチル２−（ベンゾイルチオ）−３−メチルブタノエート、エチル２−（ベンゾイルチオ）−３−フェニルプロパノエート、エチル２−（ベンゾイルチオ）アセテート、エチル２−（ベンゾイルチオ）プロパノエート、エチル２−メチル−２−（（４−メチルベンゾイル）チオ）プロパノエート、エチル２−メチル−２−（（４−プロピルベンゾイル）チオ）プロパノエート、エチル２−メチル−２−（（４−プロピルフェニルカルボノチオイル）チオ）プロパノエート、エチル３−メチル−２−（（４−プロピルベンゾイル）チオ）ブタノエート、エチル４−メチル−２−（（４−プロピルベンゾイル）チオ）ペンタノエート、プロピル２−（（１−ナフトイル）チオ）プロパノエート、プロピル２−（（２−ナフトイル）チオ）プロパノエート、プロピル２−（ベンゾイルチオ）プロパノエート、ブチル２−（（ジエチルカルバモイル）チオ）−３−メチルブタノエート、エチル２−（（ジエチルカルバモチオイル）チオ）プロパノエート、エチル２−（（ジエチルカルバモイル）チオ）−２−エチルブタノエート、エチル２−（（ジエチルカルバモイル）チオ）−２−イソブチル−４−メチルペンタノエート、エチル２−（（ジエチルカルバモイル）チオ）−２−メチルプロパノエート、エチル２−（（ジエチルカルバモイル）チオ）アセテート、エチル２−（（ジエチルカルバモイル）チオ）プロパノエート、エチル２−（（ジメチルカルバモチオイル）チオ）−２−メチルプロパノエート、エチル２−（（ジメチルカルバモイル）チオ）−２−メチルプロパノエート、エチル２−（（ジメチルカルバモイル）チオ）アセテート、エチル２−（（ジメチルカルバモイル）チオ）プロパノエート、エチル２−（（ジプロピルカルバモチオイル）チオ）−２−メチルプロパノエート、エチル２−（（ピペリジン−１−カルボニル）チオ）プロパノエート、エチル２−（カルバモイルチオ）−２−メチルプロパノエート、エチル２−（カルバモイルチオ）アセテート、エチル２−（カルバモイルチオ）プロパノエート、エチル２−メチル−２−（（ピロリジン−１−カルボニル）チオ）プロパノエート、イソブチル２−（（ジエチルカルバモチオイル）チオ）−３、３−ジメチルブタノエート、イソブチル２−（（ジエチルカルバモイル）チオ）−３−メチルブタノエート、ブチル２−（（エトキシカルボニル）チオ）−３−メチルブタノエート、エチル２−（（ブトキシカルボニル）チオ）プロパノエート、エチル２−（（エトキシカルボノチオイル）チオ）プロパノエート、エチル２−（（エトキシカルボニル）チオ）−２−エチルブタノエート、エチル２−（（エトキシカルボニル）チオ）−２−イソブチル−４−メチルペンタノエート、エチル２−（（エトキシカルボニル）チオ）−２−メチルプロパノエート、エチル２−（（エトキシカルボニル）チオ）アセテート、エチル２−（（エトキシカルボニル）チオ）プロパノエート、エチル２−（（メトキシカルボノチオイル）チオ）−２−メチルプロパノエート、エチル２−（（メトキシカルボニル）チオ）−２−メチルプロパノエート、エチル２−（（メトキシカルボニル）チオ）アセテート、エチル２−（（メトキシカルボニル）チオ）プロパノエート、エチル２−（（フェノキシカルボニル）チオ）アセテート、エチル２−（（フェノキシカルボニル）チオ）プロパノエート、エチル２−メチル−２−（（フェノキシカルボニル）チオ）プロパノエート、エチル２−メチル−２−（（プロポキシカルボノチオイル）チオ）プロパノエート、エチル２−メチル−２−（（プロポキシカルボニル）チオ）プロパノエート、イソブチル２−（（エトキシカルボノチオイル）チオ）−３、３−ジメチルブタノエート、イソブチル２−（（エトキシカルボニル）チオ）−３−メチルブタノエート、エチル２−（（２、２−ジメチルプロパンチオイル）チオ）−３−メチルブタノエート、エチル２−（アセチルチオ）−２−メチルプロパノエート、エチル２−（アセチルチオ）アセテート、エチル２−（アセチルチオ）プロパノエート、エチル２−（アクリロイルチオ）−４−メチルペンタノエート、エチル２−（エタンチオイルチオ）−２−メチルプロパノエート、エチル２−（エタンチオイルチオ）アセテート、エチル２−（エタンチオイルチオ）プロパノエート、エチル２−（イソブチリルチオ）−２−メチルプロパノエート、エチル２−（イソブチリルチオ）−３−メチルブタノエート、エチル２−（イソブチリルチオ）アセテート、エチル２−（イソブチリルチオ）プロパノエート、エチル２−（ペンタノ−イルチオ）アセテート、エチル２−（プロピオニルチオ）プロパノエート、エチル２−メチル−２−（（２−フェニルアセチル）チオ）プロパノエート、エチル２−メチル−２−（（２−フェニルエタンチオイル）チオ）プロパノエート、エチル３−メチル−２−（（２−メチルプロパンチオイル）チオ）ブタノエート、エチル３−メチル−２−（ピバロイルチオ）ブタノエート、エチル３−メチル−２−（プロパンチオイルチオ）ブタノエート、エチル３−メチル−２−（プロピオニルチオ）ブタノエート、イソペンチル２−（アセチルチオ）アセテート、ブチル３−（（３−クロロベンゾイル）チオ）プロパノエート、ブチル３−（（４−プロピルベンゾイル）チオ）プロパノエート、ブチル３−（ベンゾイルチオ）−２−メチルプロパノエート、ブチル３−（ベンゾイルチオ）プロパノエート、エチル２、２−ジメチル−３−（（４−メチルベンゾイル）チオ）プロパノエート、エチル２、２−ジメチル−３−（（４−プロピルベンゾイル）チオ）プロパノエート、エチル２−（ベンゾイルチオ）シクロヘキサンカルボキシレート、エチル２−イソブチル−３−（ピバロイルチオ）−２−プロピルヘプタノエート、エチル２−メチル−３−（（４−メチルベンゾイル）チオ）ブタノエート、エチル２−メチル−３−（（４−メチルベンゾイル）チオ）プロパノエート、エチル２−メチル−３−（（４−プロピルベンゾイル）チオ）ブタノエート、エチル２−メチル−３−（（４−プロピルベンゾイル）チオ）プロパノエート、エチル３−（（３−クロロベンゾイル）チオ）−２、２−ジメチルプロパノエート、エチル３−（（３−クロロベンゾイル）チオ）−２−イソブチル−２−プロピルヘプタノエート、エチル３−（（３−クロロベンゾイル）チオ）−２−メチルブタノエート、エチル３−（（３−クロロベンゾイル）チオ）−２−メチルプロパノエート、エチル３−（（３−クロロベンゾイル）チオ）ブタノエート、エチル３−（（３−クロロベンゾイル）チオ）プロパノエート、エチル３−（（４−クロロベンゾイル）チオ）−２、２−ジメチルプロパノエート、エチル３−（（４−クロロベンゾイル）チオ）−２−メチルブタノエート、エチル３−（（４−クロロベンゾイル）チオ）−２−メチルプロパノエート、エチル３−（（４−クロロベンゾイル）チオ）ブタノエート、エチル３−（（４−クロロベンゾイル）チオ）プロパノエート、エチル３−（（４−メチルベンゾイル）チオ）ブタノエート、エチル３−（（４−メチルベンゾイル）チオ）プロパノエート、エチル３−（（４−プロピルベンゾイル）チオ）ブタノエート、エチル３−（（４−プロピルベンゾイル）チオ）プロパノエート、エチル３−（（４−プロピルフェニルカルボノチオイル）チオ）プロパノエート、エチル３−（（フェニルカルボノチオイル）チオ）プロパノエート、エチル３−（アセチルチオ）プロパノエート、エチル３−（ベンゾイルチオ）−２、２−ジメチルプロパノエート、エチル３−（ベンゾイルチオ）−２−イソブチル−２−プロピルヘプタノエート、エチル３−（ベンゾイルチオ）−２−メチルブタノエート、エチル３−（ベンゾイルチオ）−２−メチルプロパノエート、エチル３−（ベンゾイルチオ）ブタノエート、エチル３−（ベンゾイルチオ）プロパノエート、エチル３−（イソブチリルチオ）ブタノエート、メチル３−（（３−クロロベンゾイル）チオ）プロパノエート、ブチル３−（（ジエチルカルバモイル）チオ）プロパノエート、ブチル３−（（エトキシカルボニル）チオ）プロパノエート、エチル２−メチル−３−（（フェノキシカルボニル）チオ）プロパノエート、エチル２−メチル−３−（（プロポキシカルボニル）チオ）ブタノエート、エチル３−（（ジエチルカルバモチオイル）チオ）−２−イソブチル−２−プロピルヘプタノエート、エチル３−（（ジエチルカルバモイル）チオ）−２−イソブチル−２−プロピルヘプタノエート、エチル３−（（ジエチルカルバモイル）チオ）−２−メチルブタノエート、エチル３−（（ジエチルカルバモイル）チオ）−２−メチルプロパノエート、エチル３−（（ジエチルカルバモイル）チオ）プロパノエート、エチル３−（（ジイソブチルカルバモイル）チオ）−２−メチルプロパノエート、エチル３−（（ジメチルカルバモイル）チオ）−２−メチルブタノエート、エチル３−（（ジメチルカルバモイル）チオ）−２−メチルプロパノエート、エチル３−（（ジフェニルカルバモイル）チオ）−２−メチルプロパノエート、エチル３−（（エトキシカルボニル）チオ）−２−イソブチル−２−プロピルヘプタノエート、エチル３−（（エトキシカルボニル）チオ）−２−メチルブタノエート、エチル３−（（エトキシカルボニル）チオ）−２−メチルプロパノエート、エチル３−（（イソブトキシカルボニル）チオ）−２−メチルプロパノエート、メチル３−（（ジエチルカルバモチオイル）チオ）プロパノエート、メチル３−（（ジエチルカルバモイル）チオ）ブタノエート、メチル３−（（ジエチルカルバモイル）チオ）プロパノエート、メチル３−（（エトキシカルボノチオイル）チオ）プロパノエート、メチル３−（（エトキシカルボニル）チオ）ブタノエート、メチル３−（（エトキシカルボニル）チオ）プロパノエート、Ｓ−（２−（３−オキソペンチル）フェニル）ベンゾチオエート、エチル４−（（ジエチルカルバモイル）チオ）ブタノエート、エチル４−（（エトキシカルボノチオイル）チオ）ブタノエート、エチル４−（（エトキシカルボニル）チオ）ブタノエート、エチル４−（ベンゾイルチオ）ブタノエート、Ｏ−エチルＳ−（２−（３−オキソペンチル）フェニル）カルボノジチオエート、Ｏ−エチルＳ−（２−（３−オキソペンチル）フェニル）カルボノチオエート、Ｓ−（２−（３−オキソペンチル）フェニル）ジエチルカルバモチオエート、エチル２−（２−（（３−クロロベンゾイル）チオ）フェニル）アセテート、エチル２−（２−（（４−クロロベンゾイル）チオ）フェニル）アセテ
ート、エチル２−（２−（（４−プロピルベンゾイル）チオ）フェニル）アセテート、エチル２−（２−（アセチルチオ）−５−（ｔｅｒｔ−ブチル）−３−メチルフェニル）アセテート、エチル２−（２−（ベンゾイルチオ）−５−（ｔｅｒｔ−ブチル）−３−メチルフェニル）アセテート、エチル２−（２−（ベンゾイルチオ）−５−（ｔｅｒｔ−ブチル）フェニル）アセテート、エチル２−（２−（ベンゾイルチオ）フェニル）−４−メチルペンタノエート、エチル２−（２−（ベンゾイルチオ）フェニル）アセテート、エチル２−（５−（ｔｅｒｔ−ブチル）−２−（（２−メチルプロパンチオイル）チオ）フェニル）アセテート、エチル２−（５−（ｔｅｒｔ−ブチル）−２−（（３−クロロベンゾイル）チオ）−３−メチルフェニル）アセテート、エチル２−（５−（ｔｅｒｔ−ブチル）−２−（（３−クロロベンゾイル）チオ）フェニル）アセテート、エチル２−（５−（ｔｅｒｔ−ブチル）−２−（（４−クロロベンゾイル）チオ）−３−メチルフェニル）アセテート、エチル２−（５−（ｔｅｒｔ−ブチル）−２−（（４−クロロベンゾイル）チオ）フェニル）アセテート、エチル２−（５−（ｔｅｒｔ−ブチル）−２−（（４−プロピルベンゾイル）チオ）フェニル）アセテート、エチル２−（５−（ｔｅｒｔ−ブチル）−２−（（フェニルカルボノチオイル）チオ）フェニル）アセテート、エチル２−（５−（ｔｅｒｔ−ブチル）−２−（ブチリルチオ）−３−メチルフェニル）アセテート、エチル２−（５−（ｔｅｒｔ−ブチル）−２−（イソブチリルチオ）フェニル）アセテート、エチル２−（５−（ｔｅｒｔ−ブチル）−３−メチル−２−（（４−プロピルベンゾイル）チオ）フェニル）アセテート、エチル２−（２−（（ジエチルカルバモチオイル）チオ）フェニル）アセテート、エチル２−（２−（（ジエチルカルバモイル）チオ）フェニル）アセテート、エチル２−（２−（（ジエチルカルバモイル）チオ）フェニル）プロパノエート、エチル２−（２−（（ジメチルカルバモイル）チオ）フェニル）アセテート、エチル２−（２−（（エトキシカルボノチオイル）チオ）フェニル）アセテート、エチル２−（２−（（エトキシカルボニル）チオ）フェニル）アセテート、エチル２−（２−（（メトキシカルボニル）チオ）フェニル）アセテート、エチル２−（２−（（フェノキシカルボノチオイル）チオ）フェニル）アセテート、エチル２−（２−（（フェノキシカルボニル）チオ）フェニル）アセテート、エチル２−（２−（（フェノキシカルボニル）チオ）フェニル）プロパノエート、エチル２−（２−（（プロポキシカルボニル）チオ）フェニル）アセテート、エチル２−（２−（（ピロリジン−１−カルボニル）チオ）フェニル）アセテート、エチル２−（５−（ｔｅｒｔ−ブチル）−２−（（ジエチルカルバモイル）チオ）−３−メチルフェニル）アセテート、エチル２−（５−（ｔｅｒｔ−ブチル）−２−（（エトキシカルボニル）チオ）−３−メチルフェニル）アセテート、エチル３−メチル−２−（２−（（フェノキシカルボニル）チオ）フェニル）ブタノエート、ブチル２−（ベンゾイルチオ）ベンゾエート、エチル２−（（２、２−ジメチルプロパンチオイル）チオ）ベンゾエート、エチル２−（（２、４、６−トリメチルベンゾイル）チオ）ベンゾエート、エチル２−（（２−メチルプロパンチオイル）チオ）ベンゾエート、エチル２−（（２−ナフトイル）チオ）ベンゾエート、エチル２−（（２−フェニルアセチル）チオ）ベンゾエート、エチル２−（（３−クロロベンゾイル）チオ）−３、５−ジイソプロピルベンゾエート、エチル２−（（３−クロロベンゾイル）チオ）ベンゾエート、エチル２−（（４−ブチルベンゾイル）チオ）ベンゾエート、エチル２−（（４−クロロベンゾイル）チオ）−３、５−ジイソプロピルベンゾエート、エチル２−（（４−クロロベンゾイル）チオ）ベンゾエート、エチル２−（（４−クロロフェニルカルボノチオイル）チオ）ベンゾエート、エチル２−（（４−プロピルベンゾイル）チオ）ベンゾエート、エチル２−（ベンゾイルチオ）−３、５−ジイソプロピルベンゾエート、エチル２−（ベンゾイルチオ）−５−（ｔｅｒｔ−ブチル）−３−メチルベンゾエート、エチル２−（ベンゾイルチオ）−５−（ｔｅｒｔ−ブチル）ベンゾエート、エチル２−（ベンゾイルチオ）ベンゾエート、エチル２−（エタンチオイルチオ）ベンゾエート、エチル２−（イソブチリルチオ）ベンゾエート、エチル２−（ピバロイルチオ）ベンゾエート、エチル２−（プロピオニルチオ）ベンゾエート、エチル３、５−ジイソプロピル−２−（（４−プロピルベンゾイル）チオ）ベンゾエート、エチル３、５−ジイソプロピル−２−（（フェニルカルボノチオイル）チオ）ベンゾエート、エチル５−（ｔｅｒｔ−ブチル）−２−（（３−クロロベンゾイル）チオ）−３−メチルベンゾエート、エチル５−（ｔｅｒｔ−ブチル）−２−（（３−クロロベンゾイル）チオ）ベンゾエート、エチル５−（ｔｅｒｔ−ブチル）−２−（（４−クロロベンゾイル）チオ）ベンゾエート、エチル５−（ｔｅｒｔ−ブチル）−２−（（４−プロピルベンゾイル）チオ）ベンゾエート、エチル５−（ｔｅｒｔ−ブチル）−２−（２−（４−クロロフェニル）−２−オキソエチル）−３−メチルベンゾエート、エチル５−（ｔｅｒｔ−ブチル）−３−メチル−２−（（４−プロピルベンゾイル）チオ）ベンゾエート、プロピル２−（（４−クロロベンゾイル）チオ）ベンゾエート、ブチル２−（（ジエチルカルバモイル）チオ）ベンゾエート、エチル２−（（ジエチルカルバモチオイル）チオ）ベンゾエート、エチル２−（（ジエチルカルバモイル）チオ）−３、５−ジイソプロピルベンゾエート、エチル２−（（ジエチルカルバモイル）チオ）−３、５−ジメチルベンゾエート、エチル２−（（ジエチルカルバモイル）チオ）−３−メチルベンゾエート、エチル２−（（ジエチルカルバモイル）チオ）−５−メチルベンゾエート、エチル２−（（ジエチルカルバモイル）チオ）ベンゾエート、エチル２−（（ジメチルカルバモイル）チオ）ベンゾエート、エチル２−（（ジプロピルカルバモイル）チオ）ベンゾエート、エチル２−（（エトキシカルボニル）チオ）−３、５−ジイソプロピルベンゾエート、エチル２−（（エトキシカルボニル）チオ）ベンゾエート、エチル２−（（メトキシカルボニル）チオ）ベンゾエート、エチル２−（（ピペリジン−１−カルボニル）チオ）ベンゾエート、エチル２−（（プロポキシカルボニル）チオ）ベンゾエート、エチル２−（（ピロリジン−１−カルボノチオイル）チオ）ベンゾエート、エチル２−（（ピロリジン−１−カルボニル）チオ）ベンゾエート、エチル２−（カルバモイルチオ）ベンゾエート、エチル５−（ｔｅｒｔ−ブチル）−２−（（ジエチルカルバモチオイル）チオ）−３−メチルベンゾエート、エチル５−（ｔｅｒｔ−ブチル）−２−（（ジエチルカルバモイル）チオ）−３−メチルベンゾエート、エチル５−（ｔｅｒｔ−ブチル）−２−（（エトキシカルボノチオイル）チオ）−３−メチルベンゾエート、エチル５−（ｔｅｒｔ−ブチル）−２−（（エトキシカルボニル）チオ）−３−メチルベンゾエート、プロピル２−（（ジエチルカルバモイル）チオ）ベンゾエート、エチル２−（（エトキシカルボノチオイル）チオ）アセテート、エチル３−（（エトキシカルボニル）チオ）ブタノエート、メチル３−（（ジエチルカルバモイル）チオ）プロパノエート、エチル３−（（ジエチルカルバモイル）チオ）ブタノエート、エチル３−（（エトキシカルボノチオイル）チオ）プロパノエート、エチル２−（（エトキシカルボニル）チオ）ベンゾエート、エチル３−（アセチルチオ）−４−メチルペンタノエート、エチル３−（（３−クロロベンゾイル）チオ）ヘキサノエート、エチル３−（（３−クロロベンゾイル）チオ）オクタノエート、エチル３−（（エトキシカルボニル）チオ）ヘキサノエート、エチル３−（（エトキシカルボニル）チオ）−４−メチルペンタノエート、エチル３−（（エトキシカルボニル）チオ）オクタノエート、エチル３−（（エトキシカルボニル）チオ）−３−フェニルプロパノエート、エチル３−（４−（ｔｅｒｔ−ブチル）フェニル）−３−（（エトキシカルボニル）チオ）プロパノエート、エチル３−（２、５−ジメチルフェニル）−３−（（エトキシカルボニル）チオ）プロパノエート、エチル３−（（ジエチルカルバモイル）チオ）ヘキサノエート、エチル３−（（ジエチルカルバモイル）チオ）−５−メチルヘキサノエート、エチル３−（（ジエチルカルバモイル）チオ）オクタノエート。
【００２８】
本出願に開示されている電子供与体は、市販されているメルカプト−エステル前駆体から、これらを適切な反応物などと反応させてＹ誘導体を形成させて製造され得る。メルカプト−エステル前駆体を入手できない場合には、電子供与体は、参照に含まれたＵＳ２０１１／０２８２０８９に開示された合成接近法によって製造され得る。
【００２９】
好ましくは、固体触媒成分内の電子供与体化合物の最終量は、１〜２５重量％の範囲、好ましくは３〜２０重量％の範囲である。
【００３０】
前述したように、触媒成分は、前記電子供与体に加えて、Ｔｉ、Ｍｇ及びハロゲンを含む。特に、触媒成分は、少なくともＴｉ−ハロゲン結合を有するチタン化合物及びＭｇハライド上に担持された前記言及された電子供与体化合物を含む。マグネシウムハライドは、好ましくは、特許文献にチーグラー・ナッタ触媒用支持体として開示されている活性形態のＭｇＣｌ２である。米国特許第４，２９８，７１８号及び米国特許第４，４９５，３３８号は、チーグラー・ナッタ触媒作用におけるこれらの化合物の用途を最初に記載したものであった。これらの特許において、オレフィン重合用触媒成分中に支持体または共支持体として使用される活性形態のマグネシウムジハライドは、Ｘ−線スペクトラムによって特性化され、ここで、不活性ハライドのスペクトラムに示される最も強い回折線は、強度（ｉｎｔｅｎｓｉｔｙ）が減少し、最大強度がより強い線のものに対してより低い角度方向に変位されるハローによって代替されるということが知られている。
【００３１】
本発明の触媒成分に使用される好ましいチタン化合物は、ＴｉＣｌ４及びＴｉＣｌ３であり；さらに、式のＴｉ（ＯＲ）ｍ−ｙＸｙのＴｉ−ハロアルコラートがまた使用されることができ、ここで、ｍはチタンの原子価であり、ｙは１〜ｍ−１の数であり、Ｘはハロゲンであり、Ｒは炭素数１〜１０の炭化水素ラジカルである。
【００３２】
特定の実施形態において、Ｔｉ原子の量は、前記触媒成分の総重量に対して、２．５重量％超過、より好ましくは３．０％超過、特に３．０〜８％の範囲内である。
【００３３】
固体触媒成分の製造は、いくつかの方法などによって行われることができる。１つの方法は、電子供与体化合物の存在下で、約８０〜１２０℃の温度でマグネシウムアルコラートまたはクロロアルコラート（特に、米国特許第４，２２０，５５４号によって製造されるクロロアルコラート）と過剰のＴｉＣｌ４との間の反応を含む。
【００３４】
好ましい方法によれば、固体触媒成分は、式Ｔｉ（ＯＲ）ｍ−ｙＸｙのチタン化合物、好ましくはＴｉＣｌ４を、式ＭｇＣｌ２・ｐＲＯＨの付加物から由来する塩化マグネシウムと反応させることによって製造されることができ、ここで、ｍはチタンの原子価であり、ｙは１〜ｍの数であり、ｐは０．１〜６、好ましくは２〜３．５の数であり、Ｒは炭素原子数１〜１８の炭化水素ラジカルである。付加物は、適切に、付加物に非混和性である不活性炭化水素の存在下でアルコール及び塩化マグネシウムを混合し、付加物の溶融温度（１００〜１３０℃）で攪拌条件下で作動させることにより、球状形態に適切に製造され得る。次いで、エマルジョンは急速に急冷され、これにより、球状粒子の形態で付加物の固体化が引き起こされる。この手順によって製造される球状付加物の例は、米国特許第４，３９９，０５４号及び米国特許第４，４６９，６４８号に記載されている。このようにして得られた付加物は、Ｔｉ化合物と直接反応されることができるか、熱調節された脱アルコール化（８０〜１３０℃）を予め行って、アルコールのモル数が一般的に３未満、好ましくは０．１〜２．５である付加物が得られることができる。Ｔｉ化合物との反応は、（脱アルコール化されるままなど）付加物を冷却されたＴｉＣｌ４（一般的に０℃）中に懸濁させることによって行われることができ；混合物は８０〜１３０℃に加熱された後、この温度で０．５〜２時間保持される。ＴｉＣｌ４を使用した処理は、１回以上行われることができる。メルカプト誘導体電子供与体化合物は、好ましくは、ＴｉＣｌ４を使用した処理中に添加される。球状形態の触媒成分の製造は、例えば、ヨーロッパ特許出願ＥＰ−Ａ−３９５０８３、ＥＰ−Ａ−５５３８０５、ＥＰ−Ａ−５５３８０６、ＥＰＡ６０１５２５及びＷＯ９８／４４００１に記載されている。
【００３５】
前記方法によって得られた固体触媒成分は、２０〜５００ｍ２／ｇ、好ましくは５０〜４００ｍ２／ｇの範囲であり得る（Ｂ．Ｅ．Ｔ．方法による）表面積、及び０．２ｃｍ３／ｇ超過、好ましくは０．２〜０．６ｃｍ３／ｇの（Ｂ．Ｅ．Ｔ．方法による）総多孔性を示す。半径１０．０００Å以下の気孔による多孔性（Ｈｇ方法）は、０．３〜１．５ｃｍ３／ｇ、好ましくは０．４５〜１ｃｍ３／ｇの範囲であり得る。固体触媒成分は、平均粒径は、５〜１２０μｍ、より好ましくは１０〜１００μｍの範囲である。
【００３６】
これら製造方法のうちの任意の方法において、所望の電子供与体化合物は、そのまま添加され得るか、または他の方法で、それは、例えば、適切な化学反応によって、所望の電子供与体化合物に変換され得る適切な前駆体を使用することにより、本来の場（ｉｎ  ｓｉｔｕ）で得られることができる。
【００３７】
使用される製造方法にかかわらず、化学式（Ｉ）の電子供与体化合物の最終量は、Ｔｉ原子に対するそのもモル比が０．０１〜２、好ましくは０．０５〜１．２になるようにする量である。
【００３８】
本発明による固体触媒成分は、既知の方法によってこれらを有機アルミニウム化合物と反応させることにより、オレフィン重合用触媒に転換される。
【００３９】
特に、本発明の目的は、下記の（ｉ）〜（ｉｉｉ）を接触させることにより得られる生成物を含む、式の中で、Ｒが水素または炭素原子数１〜１２のヒドロカルビルラジカルである、オレフィンＣＨ２＝ＣＨＲの重合用触媒である：
（ｉ）前記開示されたような固体触媒成分、及び
（ｉｉ）アルキルアルミニウム化合物、及び任意に、
（ｉｉｉ）外部電子供与体化合物。
【００４０】
アルキル−Ａｌ化合物（ｉｉ）は、好ましくは、トリアルキルアルミニウム化合物、例えば、トリエチルアルミニウム、トリイソブチルアルミニウム、トリ−ｎ−ブチルアルミニウム、トリ−ｎ−ヘキシルアルミニウム、トリ−ｎ−オクチルアルミニウムの中から選択される。また、アルキルアルミニウムハライド、アルキルアルミニウムハイドライドまたはアルキルアルミニウムセスキクロライド、例えば、ＡｌＥｔ２Ｃｌ及びＡｌ２Ｅｔ３Ｃｌ３を、可能である場合、前記言及されたトリアルキルアルミニウムとの混合物として使用するのが可能である。
【００４１】
外部電子供与体化合物は、ケイ素化合物、エーテル、エステル、アミン、複素環化合物、特に２，２，６，６−テトラメチルピペリジン、及びケトンが含まれる。
【００４２】
好ましい外部供与体化合物のまた他の部類は、式（Ｒ７）ａ（Ｒ８）ｂＳｉ（ＯＲ９）ｃのケイ素化合物であり、ここで、ａ及びｂは０〜２の整数であり、ｃは１〜４の整数であり、（ａ＋ｂ＋ｃ）の和は４であり；Ｒ７、Ｒ８及びＲ９はヘテロ原子を任意に含有する炭素原子数１〜１８のラジカルである。特に好ましいことは、ａが１であり、ｂが１であり、ｃが２であり、Ｒ７及びＲ８の少なくとも１つがヘテロ原子を任意に含有する炭素原子数３〜１０の分枝状アルキル基、シクロアルキル基またはアリール基から選択され、及びＲ９がＣ１−Ｃ１０アルキル基、特にメチルであるケイ素化合物である。このような好ましいケイ素化合物の例は、メチルシクロヘキシルジメトキシシラン（Ｃ供与体）、ジフェニルジメトキシシラン、メチル−ｔ−ブチルジメトキシシラン、ジシクロペンチルジメトキシシラン（Ｄ供与体）、ジイソプロピルジメトキシシラン、（２−エチルピペリジニル）ｔ−ブチルジメトキシシラン、（２−エチルピペリジニル）ｔ−ヘキシルジメトキシシラン、（３，３，３−フルオロ−ｎ−プロピル）（２−エチルピペリジニル）ジメトキシシラン、メチル（３，３，３−フルオロ−ｎ−プロピル）ジメトキシシラン、Ｎ，Ｎ−ジエチルアミノトリエトキシシルランである。さらに、ａが０であり、ｃが３であり、Ｒ８がヘテロ原子を任意に含有する分枝状アルキル基またはシクロアルキル基であり、及びＲ９がメチルであるケイ素化合物がまた好ましい。このような好ましいケイ素化合物の例は、シクロヘキシルトリメトキシシラン、ｔ−ブチルトリメトキシシラン及びテキシルトリメトキシシランである。
【００４３】
電子供与体化合物（ｉｉｉ）は、有機アルミニウム化合物と前記電子供与体化合物（ｉｉｉ）との間のモル比を０．１〜５００、好ましくは１〜３００、より好ましくは３〜１００となるような量で使用される。
【００４４】
従って、下記の（ｉ）〜（ｉｉｉ）の間の反応生成物を含む、触媒の存在下で行われる、Ｒが水素、または炭素原子数１〜１２のヒドロカルビルラジカルである、オレフィンＣＨ２＝ＣＨＲの（共）重合工程は、本明細書の更なる実施形態を構成する：
（ｉ）Ｍｇ、Ｔｉ及び前記記載されたような化学式（Ｉ）の電子供与体化合物を含む固体触媒成分；
（ｉｉ）アルキルアルミニウム化合物；及び
（ｉｉｉ）任意に電子供与体化合物（外部供与体）。
【００４５】
重合工程は、不活性炭化水素溶媒を希釈剤として使用するスラリー重合、または液状単量体（例えば、プロピレン）を反応媒質として使用するバルク重合のような可用な技術に従って行われることができる。さらに、１つ以上の流動化されたまたは機械的に攪拌された床反応器（ｂｅｄ  ｒｅａｃｔｏｒ）で操作される気相重合工程を行うのが可能である。
【００４６】
重合温度は、２０〜１２０℃の範囲、好ましくは４０〜８０℃の範囲であり得る。重合が気相で行われる場合、運転圧力は０．５〜５ＭＰａ、好ましくは１〜４ＭＰａである。バルク重合において、運転圧力は１〜８ＭＰａ、好ましくは１．５〜５ＭＰａである。
【００４７】
実験セクションに記載された標準重合条件下で本発明の触媒を使用するプロピレンの重合において、２５〜５０ｋｇ／ｇ触媒の範囲の重合活性度を得ることが可能であり、９７．５％超過、好ましくは９８重量％超過のキシレン不溶物質の値で表現される高い重合体アイソタクティシティと結合される。
【００４８】
下記の実施例は、本発明を限定せずにさらに例示するために与えられる。
【実施例】
【００４９】
Ｘ．Ｉ．の測定
重合体２．５ｇ及びｏ−キシレン２５０ｍｌを、冷却器及び還流凝縮器が備えられ、窒素下に維持される丸い底フラスコに入れた。得られた混合物を１３５℃に加熱し、約６０分間攪拌続けた。最終溶液を連続的に攪拌しながら２５℃に冷却されるようにした後、不溶性重合体を濾過した。その後、濾過液を１４０℃で窒素流内で蒸発させ、一定の重量に逹するようにした。前記キシレン可溶性分画の含有量を本来の２．５ｇの百分率として、次いでは、差によって、Ｘ．Ｉ．％として表現する。
【００５０】
供与体の測定
電子供与体の含有量をガスクロマトグラフィーによって行った。固体成分を酸性水に溶解させた。溶液を酢酸エチルで抽出し、内部標準を添加し、有機相の試料をガスクロマトグラフィーで分析して出発触媒化合物に存在する供与体の量を測定した。
【００５１】
溶融流動指数（ＭＦＲ）
重合体の溶融流動指数ＭＩＬをＩＳＯ１１３３（２３０℃、２．１６Ｋｇ）によって測定した。
【００５２】
供与体合成
実施例１〜５、７、１０〜１３、１６〜１７における電子供与体は、市販されるメルカプト−エステル前駆体から製造された。他の実施例における電子供与体は、ＵＳ２０１１／０２８２０８９に記載され、また以下に例示された合成接近法によって製造された：
【００５３】
【化５】
0006427689.tif 000006
【００５４】
固体触媒成分の一般製造手順
すべての触媒成分は、下記の手順によって製造された。機械的攪拌器、冷却器及び温度計が装着された５００ｍＬの丸い底フラスコに、ＴｉＣｌ４２５０ｍＬを窒素雰囲気下で室温で導入した。０℃に冷却させた後、攪拌しながら、内部供与体及び球状付加物（前記記載されたように製造された）１０．０ｇをフラスコ内に順次に添加した。充填された内部供与体の量は、Ｍｇ／供与体のモル比を６に充填する量であった。温度を１００℃に上昇させ、２時間維持させた。以後、攪拌を中止し、固体生成物が沈降されるようにした後、上清液を１００℃で吸い上げた。上清液を除去した後、付加的な新鮮なＴｉＣｌ４を添加して、再び初期液体体積に作った。その後、混合物を１２０℃で加熱し、この温度で１時間維持させた。攪拌を再び中断し、固体が沈降されるようにした後、上清液を吸い上げた。温度を６０℃まで徐々に下げながら、固体を無水ヘキサンで６回（６×１００ｍＬ）洗浄し、室温で１回（１００ｍＬ）洗浄した。その後、得られた固体を真空下で乾燥し、分析した。
【００５５】
プロピレン重合の一般的な手順
すべての固体触媒成分は、下記の手順によって試験された。攪拌器、圧力計、温度計、触媒供給システム、単量体供給ライン及び恒温ジャケットが装着された４リットル鋼製オートクレーブを７０℃で窒素流で１時間パージした。その後、プロピレン流の下で３０℃で、無水ヘキサン７５ｍｌ、ＡｌＥｔ３０．７６ｇ、ジシクロペンチルジメトキシシラン（Ｄ供与体）０．０７６ｇ及び固体触媒成分０．００６÷０．０１０ｇを順次に充填した。オートクレーブを密閉させ；次いで水素２．０Ｎｌを添加した。その後、攪拌に、液状プロピレン１．２ｋｇを供給した。温度を５分にかけて７０℃に上昇させ、重合をこの温度で２時間行った。重合が終了すると、未反応されたプロピレンを除去し；重合体を回収し、７０℃で真空下で３時間乾燥した。その後、重合体を計量し、ｏ−キシレンで分画して、キシレン不溶性（Ｘ．Ｉ．）分画の量を決定した。
【００５６】
［表１］例示された触媒の組成及び性能
【００５７】
【表１−１】
0006427689.tif 000007
【００５８】
【表１−２】
0006427689.tif 000008
【００５９】
【表１−３】
0006427689.tif 000009
【００６０】
【表１−４】
0006427689.tif 000010
【００６１】
【表１−５】
0006427689.tif 000011